(57)【特許請求の範囲】
【請求項１】
ポリウレタンフォームを加熱圧縮により賦形する衣料用パットの製造方法において、
前記衣料用パットの人体側となる片面のみに凹凸を形成し凹部が溝として繋がったポリウレタンフォームに対し、前記凹凸が形成されていない面側のみを加熱しながら前記ポリウレタンフォームの圧縮を行い賦形することを特徴とする衣料用パットの製造方法。
【請求項２】
前記ポリウレタンフォームはセル膜の除去されたものであることを特徴とする請求項１に記載の衣料用パットの製造方法。
【発明の詳細な説明】
【技術分野】
【０００１】
本発明は、通気性が良好な衣料用パットの製造方法に関する。
【背景技術】
【０００２】
従来、ブラカップ（ブラジャーのカップ）、衣服の肩パット、衣服の肘当てパット等に用いられる衣料用パットには、熱プレス型にポリウレタンフォームを挟んで加熱圧縮成形し、賦形したものがある。
【０００３】
しかし、加熱圧縮成形により賦形されたパットは、ポリウレタンフォームの両面が圧縮された状態で塑性変形し、形状固定されているため、通気性に劣り、蒸し暑い夏期には不快感を与える問題がある。
また、通気性を向上させるため、加熱圧縮成形された合成樹脂発泡体からなる第１のパット部材に不織布からなる第２のパット部材を接合することが提案されている、しかし、このパットにおいては、２種類のパット部材を接合しなければならず、製造作業に手間取るのみならず、材料コスト及び製造コストが嵩む問題がある。
【先行技術文献】
【特許文献】
【０００４】
【特許文献１】特開２００１−２３４４０２号公報
【特許文献２】特開２００７−１６２１４７号公報
【発明の概要】
【発明が解決しようとする課題】
【０００５】
本発明は前記の点に鑑みなされたものであって、通気性が良好で、安価で、かつ製造が容易な衣料用パットの製造方法の提供を目的とする。
【課題を解決するための手段】
【０００７】
請求項１の発明は、ポリウレタンフォームを加熱圧縮により賦形する衣料用パットの製造方法において、前記衣料用パットの人体側となる片面のみに凹凸を形成し凹部が溝として繋がったポリウレタンフォームに対し、前記凹凸が形成されていない面側のみを加熱しながら前記ポリウレタンフォームの圧縮を行い賦形することを特徴とする。
請求項２の発明は請求項１において、前記ポリウレタンフォームはセル膜の除去されたものであることを特徴とする。
【発明の効果】
【００１１】
請求項１の発明によれば、衣料用パットの人体側となる片面のみに  凹凸を形成し凹部が繋がったポリウレタンフォームを、前記凹凸が形成されていない面側のみを加熱しながら前記ポリウレタンフォームの圧縮を行い、賦形するため、凹凸の形成された人体側の面が熱で塑性変形するのを抑えることができ、凹凸形状及び凹部の溝を残すことができる。製造された衣料用パットは、人体側の面における凹部の溝を通って空気が流れ、通気性が良好となる。しかも、衣料用パットを構成するポリウレタンフォームは凹凸の形成された人体側とは反対側の面のみが加熱されているため、製造された衣料用パットは、人体側が反対側よりも低い圧縮状態となり、人体側の通気性が良好なものとなる。さらに、複数種類の部材を接合する必要がないため、衣料用パットの製造が容易になり、衣料用パットが安価になる。
【００１２】
請求項２の発明によれば、衣料用パットを構成するポリウレタンフォームが、セル膜（気泡膜）の除去された三次元網状骨格からなるため、通気性の向上した衣料用パットを製造することができる。
【図面の簡単な説明】
【００１３】
【図１】本発明の製造方法により得られた一実施形態に係る衣料用パットの斜視図である。
【図２】図１の断面図である。
【図３】片面に凹凸が形成されたポリウレタンフォームの概略斜視図である。
【図４】ポリウレタンフォームの凹凸部を拡大して示す断面図である。
【図５】本発明の衣料用パットの製造方法に使用する熱プレス型の概略断面図である。
【図６】本発明の衣料用パットの製造方法における加熱圧縮時の概略断面図である。
【図７】他の実施形態における熱プレス型の概略断面図である。
【図８】通気性測定用試験体の斜視図である。
【発明を実施するための形態】
【００１４】
図１及び図２に示す衣料用パット１０は、ブラカップ用のものであり、ポリウレタンフォームを加熱圧縮成形によりブラカップ形状（お椀形状）に賦形したものからなる。前記衣料用パット１０は、人体側１１の面に凹凸を有すると共に凹部１３が溝１５として繋がっている。符号１４は前記凹凸の凸部である。また、前記人体側１１に対して反対側１２は凹凸の無い面となっている。
【００１５】
本実施例の衣料用パット１０は、パットの中央部１６よりも縁部１７で前記凸部１４の倒れ（屈曲）が大きくなっており、前記凹凸部分の厚みが前記衣料用パット１０の縁部１７で薄くなっている。前記衣料用パット１０の厚みは、適宜決定されるが、より好ましくは０．２〜２０ｍｍ程度である。
【００１６】
前記衣料用パット１０を構成するポリウレタンフォームは、軟質ポリウレタンフォームからなり、特には、公知の除膜処理（溶解法や爆発法等）によりセル膜の除去されたものが好ましい。セル膜の除去されたポリウレタンフォームは、三次元網状骨格からなるため、衣料用パット１０の通気性が向上する。また、前記衣料用パット１０は、人体側１１が反対側１２よりも低い圧縮状態でポリウレタンフォームが塑性変形して形状固定されている。すなわち、ポリウレタンフォームのセル間隔は、前記反対側１２よりも人体側１１で粗になっているため、前記衣料用パット１０は人体側１１で通気性が良好になる。
【００１７】
前記衣料用パット１０は、布等からなる表皮材（図示せず）でパットの両面が覆われて使用される。なお、表皮材は、縫製等によりパットの両面に設けたり、あるいは予め袋状にして袋状表皮材内に衣料用パットを収納するようにしてもよい。
【００１８】
前記衣料用パットの製造方法について説明する。前記衣料用パットの製造は、ポリウレタンフォームの加熱圧縮成形により行われる。
図３には、衣料用パットの製造方法で使用するポリウレタンフォーム１０Ａの一例を示す。前記ポリウレタンフォーム１０Ａは、軟質ポリウレタンフォームからなり、公知の除膜処理によりセル膜の除去された三次元網状骨格のものが特に好ましい。前記軟質ポリウレタンフォームの密度（ＪＩＳ  Ｋ  ７２２２）は１３〜９０ｋｇ／ｍ３、セル数（ＪＩＳ  Ｋ  ６４００−１：２００４）は５〜７０個／２５ｍｍが、感触性及び通気性の点で好ましい。
【００１９】
前記ポリウレタンフォーム１０Ａは、衣料用パットの人体側となる面１１Ａのみに凹凸を形成し、凹凸の凹部１３Ａが溝１５Ａとして繋がったものである。なお、人体側に対して反対となる面は、凹凸の形成されていない面１２Ａで構成され、平坦になっている。符号１４Ａは凸部である。前記凹凸の形成は、公知のプロファイル加工等により容易に行うことができる。加熱圧縮前の前記ポリウレタンフォーム１０Ａの厚みは、適宜決定されるが、好ましくは２〜６０ｍｍ程度である。また、図４に示すように凹凸の深さ（凹部１３Ａの底部から凸部１４Ａの頂部までの距離）ｔ及び凸部１４Ａの間隔ｕは、適宜決定されるが、好ましくは凹凸の深さｔがポリウレタンフォーム１０Ａの厚みの３０〜８５％、凸部１４Ａの間隔ｕが１２〜７０ｍｍ程度である。
【００２０】
前記人体側となる面１１Ａのみに凹凸が形成されたポリウレタンフォーム１０Ａを、図５に示すように、熱プレス型５０の雄型５１と雌型５５間に配置する。その際、前記人体側となる凹凸の形成されている面１１Ａを雄型５１の型面５２へ向けると共に、前記凹凸の形成されていない面１２Ａを雌型５５の型面５６へ向けて配置する。
【００２１】
前記雄型５１は、衣料用パットにおける人体側の面を賦形する分割型である。前記雄型５１は、衣料用パットの人体側の面に応じた形状の膨出面からなる前記型面５２と、その周囲のパーティング面５３とからなり、前記型面５２が本実施例では略球面の一部で構成されている。なお、前記雄型５１の型面５２は非加熱面とされ、前記型面５２を加熱するための加熱手段が雄型５１には設けられていない。
【００２２】
一方、前記雌型５５は、衣料用パットにおける人体側とは反対の面を賦形する分割型である。前記雌型５５は、衣料用パットの人体側とは反対の面に応じた形状の凹面からなる前記型面５６と、その周囲のパーティング面５７とからなり、前記型面５６が本実施例では、お椀形状に窪んだ面となっている。前記雌型５５には、加熱手段が設けられ、前記型面５６を所定温度に加熱可能となっている。前記加熱は、電気ヒータによる加熱や、オイル等の熱媒による加熱が挙げられる。なお、熱媒による加熱の場合には、外部の熱媒供給装置と接続された熱媒循環パイプが前記雌型５５に埋設される。
【００２３】
次に、図６に示すように、前記プレス型５０の雄型５１と雌型５５を接近させて、前記ポリウレタンフォーム１０Ａを前記雄型５１の加熱されていない型面５２と前記雌型５５の加熱されてる型面５６間で挟んで加熱圧縮し、前記型面５２、５６形状に賦形する。その際、本実施形態では、前記雄型５１の型面５２と雌型５５の型面５６間の間隔は、型面の中央部で最も大とされ、型面の縁で最も小となるように前記雄型５１と前記雌型の型面が構成されている。また、前記雌型５５における型面５６の加熱温度は、前記ポリウレタンフォーム１０Ａの凹凸の形成されていない面１２Ａが加熱圧縮により塑性変形可能な温度とされる。前記型面５６の具体的な加熱温度は、ポリウレタンフォームの種類等によって異なるが、例として１５０〜２６０℃程度を挙げる。
【００２４】
前記加熱圧縮によって前記ポリウレタンフォーム１０Ａは、前記凹凸の形成されていない面１２Ａのみが、前記雌型５５の加熱された型面５６によって加熱されながら押圧されるため、前記凹凸の形成されていない面１２Ａ側で圧縮塑性変形の程度が大に、すなわち高い圧縮程度となり、一方、反対側の凹凸が形成されている面１１Ａ側では、低い圧縮程度となる。そのため、前記凹凸が形成されている面１１Ａ側では前記凹凸形状が残され、前記凹部の溝が繋がった状態となる。
【００２５】
その後、前記熱プレス型５０の雄型５１と雌型５５間を拡げ、成形品を取り出し、トリミングを施して不要部分を除去すれば、前記衣料用パット１０が得られる。このようにして得られた衣料用パット１０は、人体側の面に凹凸を有すると共に、凹部が溝として繋がっているため、凹部の溝を通って人体とパットとの隙間に空気が流れ、通気性が良好となる。しかも、前記衣料用パット１０は、人体側の面で低い圧縮程度となっているため、良好な通気性を有する。さらに、前記ポリウレタンフォーム１０Ａとして、セル膜の除去されたポリウレタンフォームを使用すれば、セル膜の除去されたポリウレタンフォームが奏する良好な通気性を得ることができ、凹部の溝を通って人体とパットとの隙間に空気が流れるのみならず、ポリウレタンフォーム中を空気が貫通するように流れるため、より通気性が向上する。特に、人体側の面で低い圧縮程度となっているため、セル膜の除去されたポリウレタンフォームによる通気性が損なわれるのを抑えることができ、良好な通気性を得ることができる。なお、前記衣料用パットは、前記加熱圧縮時に雄型５１の型面５２と雌型の型面５６による圧縮程度が大にされた部分で、前記凹凸における凸部の倒れが大きくなっている。また、前記衣料用パットは、その後、縫製等により表面材で両面が覆われて使用される。
【００２６】
なお、図７に示すように、前記ポリウレタンフォーム１０Ａの両面に表面材２５Ａ，２６Ａを配置して前記の熱圧縮成形を行うことにより、衣料用パットの両面を表面材で覆ってもよい。
【実施例】
【００２７】
密度（ＪＩＳ  Ｋ  ７２２２）が３５ｋｇ／ｍ３、セル数（ＪＩＳ  Ｋ  ６４００−１：２００４）が５０個／２５ｍｍからなるセル膜の除去された軟質ポリウレタンフォームを、プロファイル加工して凹凸の深さが３０ｍｍ、凸部の間隔が１６ｍｍの凹凸を片面に形成し、厚みを４０ｍｍとした賦形用ポリウレタンフォームを形成した。この賦形用ポリウレタンフォームを、図５に示した熱プレス型の雄型と雌型間に、賦形用ポリウレタンフォームの凹凸面が雄型の型面を向くようにして配置し、熱プレス型の雄型の型面と雌型の型面間で加熱圧縮成形した。使用した熱プレス型は、雌型内に埋設した媒体配管に加熱した熱媒体を流すことにより雌型の型面を２００℃に加熱し、一方、雄型の型面は非加熱とした。また、前記加熱圧縮時、前記雄型の型面と雌型の型面との間隔は、型面中央部で１０ｍｍ、型面の縁で０．２ｍｍとした。加熱圧縮成形後、成形品を型から取り出し、トリミングして不要部を除去し、衣料用パットを得た。
【００２８】
このようにして得られた衣料用パットは、人体側の面に凹凸が残っており、かつ凹部が溝として繋がっていた。また、得られた衣料用パットを、中央部を通る位置で切断して切断面の状態を目視で確認したところ、人体側が反対側よりも圧縮状態の低いものとなっていた。
【００２９】
また、上記と同一の軟質ポリウレタンフォームを用いて、プロファイル加工により凹凸の深さが７．５ｍｍ、凸部の間隔が１６ｍｍの凹凸を片面に形成し、厚みを１７．５ｍｍとしてなる賦形用ポリウレタンフォームを作成した。これを上記と同じく、加熱圧縮成形し、トリミングして不要部を除去し、衣料用パットを得た。この衣料用パットも人体側の面に凹凸が残っており、かつ凹部が溝として繋がっており、切断面の状態も人体側が反対側よりも圧縮状態の低いものとなっていた。
【００３０】
本発明の衣料用パットにおける速乾性、通気性、感触を調べるため、次に示す実施例１、実施例２、比較例１、比較例２の試験体を、速乾性測定用、通気性測定用、感触測定用に４種類作成した。
【００３１】
密度（ＪＩＳ  Ｋ  ７２２２）が３５ｋｇ／ｍ３、セル数（ＪＩＳ  Ｋ  ６４００−１：２００４）が５０個／２５ｍｍからなるセル膜の除去された軟質ポリウレタンフォームを、プロファイル加工して凹凸の深さが３０ｍｍ、凸部の間隔が１６ｍｍの凹凸を片面に形成し、厚みを４０ｍｍとした実施例１の試験体用の賦形用ポリウレタンフォームとした。また、実施例１の試験体用の賦形用ポリウレタンフォームに使用したのと同一のセル膜が除去された軟質ポリウレタンフォームを、プロファイル加工して凹凸の深さが７．５ｍｍ、凸部の間隔が１６ｍｍの凹凸を片面に形成し、厚みを１７．５ｍｍとして、実施例２の試験体用の賦形用ポリウレタンフォームを作成した。
【００３２】
実施例１及び２の試験体用の賦形用ポリウレタンフォームを、２００℃に加熱した熱板と非加熱の平板間に、凹凸面が非加熱の平板を向くようにしてそれぞれ配置し、熱板と平板間の間隔を５ｍｍにして１分間加熱圧縮成形し、その後に平面寸法をそれぞれ２００×２００ｍｍにトリミングして実施例１及び２の試験体を得て、さらにこの試験体を５０×５０ｍｍにカットして速乾性測定用とし、残りは他の測定用とした。なお、得られた実施例１及び２の試験体は、前記非加熱の平板と当接した片面に凹凸が残っており、かつ凹部が溝として繋がっていた。また、各実施例の試験体の切断面の状態を目視で確認したところ、凹凸側が反対側よりも圧縮状態の低いものとなっていた。
【００３３】
一方、前記凹凸を形成しない軟質ポリウレタンフォーム（厚み１０ｍｍ）を用いた以外は実施例１の試験体と同様にして比較例１の試験体を作成した。また、前記比較例１において、軟質ポリウレタンフォームの両面共、１９０℃に加熱した熱板で押圧して比較例２の試験体を得た。
【００３４】
このようにして得られた実施例１、実施例２及び比較例１の速乾性測定用試験体（５０×５０ｍｍ）に対して、非加熱の平板と当接して形成された面（実施例では凹凸面）に水０．３ｇをスプレーにより均一に塗布し、乾燥前重量を測定した後に水塗布面を下にして平板の上に載置し、１時間後に試験体の重量を測定すると共に、試験体の水塗布面における乾き具合を目視により判断した。また、次の式により水分乾燥率を計算した。
水分乾燥率（％）＝｛（乾燥前重量−１時間後の重量）／乾燥前重量｝×１００
【００３５】
比較例２の速乾性測定用試験体については、何れか一方の面に水０．３ｇをスプレーにより均一に塗布し、乾燥前重量を測定した後に水塗布面を下にして平板の上に載置し、１時間後に試験体の重量を測定すると共に、試験体の水塗布面における乾き具合を目視により判断した。また、前記の式により水分乾燥率を計算した。
【００３６】
実施例の通気性測定用試験体及び比較例の通気性測定用試験体に対しては、それぞれ、ＡＳＴＭ３５７４に準じて通気性を測定した。すなわち、通常は、図８の（８−１）に示すように、サンプル５０×５０ｍｍのサンプルの厚み（２５ｍｍ）方向Ｋに貫通する方向に空気を流して測定する。しかし、本発明は、凹部の繋がった溝に空気が流れることによる通気性に特徴があるため、図８の（８−２）にあるように凹部の繋がった溝に空気が流れるように試験体（５０ｍｍ幅、奥行き・厚み２５ｍｍ）Ｓを配置して測定した。流通開口部が５０×５０ｍｍなので、同じ材質の軟質フォームを足りない開口部分を補うサイズにして補充し（測定用補充部材Ｓ１）、全体として５０×５０ｍｍ（厚み２５ｍｍ）の通気性測定用試験体Ｓとした。なお、実施例の通気性測定用試験体Ｓは、図８の（８−１）にあるように、凹凸を有する加熱圧縮後の衣料用パット１０と前記測定用補充部材Ｓ１とを合わせて、５０×５０ｍｍ（厚み２５ｍｍ）のサイズとなる。
【００３７】
また、実施例の感触測定用試験体及び比較例１及び２の感触測定用試験体に対しては、オートグラフ（圧縮試験機）により、５０ｍｍ／ｍｉｎの圧縮速度で押圧して圧縮荷重を測定し、５ｍｍ圧縮時の荷重によって初期の感触を調べた。なお、実施例及び比較例１の感触測定用試験体については、非加熱の平板と当接して形成された面（実施例では凹凸面）を押圧される側とし、一方比較例２の感触測定用試験体については、何れか一方の面を押圧される側とした。
【００３８】
前記の測定結果を表１に示す。表１の結果から、実施例は比較例１及び比較例２に比べて速乾性、通気性に優れ、また初期の５ｍｍ圧縮時の荷重が小さく、初期の感触が良好であることがわかる。
【００３９】
【表１】
0005554135.tif 000002
【００４０】
なお、本発明の衣料用パット及びその製造方法は、前記のブラカップ用に限られず、肩パット、あるいは肘当て等、種々の用途に適用される。
【符号の説明】
【００４１】
１０  衣料用パット
１０Ａ  ポリウレタンフォーム
１１  人体側
１１Ａ  人体側となる面
１２  反対側
１２Ａ  凹凸の形成されていない面
１３、１３Ａ  凹部
１４、１４Ａ  凸部
１５、１５Ａ  溝
５０  熱プレス型
５１  雄型
５２  雄型の型面
５５  雌型
５６  雌型の型面
【図１】
0005554135.tif 000003
【図２】
0005554135.tif 000004
【図３】
0005554135.tif 000005
【図４】
0005554135.tif 000006
【図５】
0005554135.tif 000007
【図６】
0005554135.tif 000008
【図７】
0005554135.tif 000009
【図８】
0005554135.tif 000010